НОВЫЕ ИЗНОСОУСТОЙЧИВЫЕ ПЛЕНКИ, А ТАКЖЕ СПОСОБ ИХ ИЗГОТОЛЕНИЯ И ИХ ПРИМЕНЕНИЕ

1. Износоустойчивая пленка, отличающаяся тем, что она содержит частицы твердого материала, которые имеют металлическую оболочку, а также частицы материала припоя, выбираемые из группы мягких припоев, твердых припоев или высокотемпературных припоев.
2. Износоустойчивая пленка по п.1, отличающаяся тем, что она содержит органическое связующее вещество и/или пластификатор.
3. Износоустойчивая пленка по п.2, отличающаяся тем, что органическое связующее вещество и/или пластификатор имеет температуру разложения меньше 400°С.
4. Износоустойчивая пленка по п.1 или 2, отличающаяся тем, что органическое связующее вещество представляет собой полипропилен-карбонат и/или пластификатор представляет собой пропиленкарбонат.
5. Износоустойчивая пленка по п.1 или 2, отличающаяся тем, что частицы твердого материала содержат карбиды вольфрама, карбиды титана, карбиды тантала, карбиды кремния, карбиды ванадия, карбиды хрома, карбиды молибдена, бориды титана, сплавленые карбиды вольфрама, сплавленые карбиды вольфрама, покрытые оболочкой из карбида вольфрама WC или оболочкой из карбидов хрома, или смесь этих частиц твердого материала.
6. Износоустойчивая пленка по п.1 или 2, отличающаяся тем, что частицы твердого материала имеют металлическую оболочку, содержащую металл, выбираемый из группы никеля, кобальта, хрома, меди, молибдена, алюминия, иттрия, железа, или смесь из двух или более из этих металлов.
7. Износоустойчивая пленка по п.1 или 2, отличающаяся тем, что используемые частицы твердого материала имеют сферическую форму.
8. Износоустойчивая пленка по п.1 или 2, отличающаяся тем, что частицы материала припоя выбирают из группы материалов припоев из никеля, кобальта, меди, олова и серебра.
9. Износоустойчивая пленка по п.1 или 2, отличающаяся тем, что частицы материала припоя содержат материал припоя из смеси никель/хром или материал припоя из смеси никель/кобальт.
10. Износоустойчивая пленка по п.1 или 2, отличающаяся тем, что она содержит, в пересчете на ее общую массу:
- от 5 мас.% до 95 мас.% частиц твердого материала, которые имеют металлическую оболочку, а также
- от 5 мас.% до 95 мас.% частиц материала припоя и
- от 0 мас.% до 20 мас.% органического связующего вещества и/или пластификатора, причем в случае отсутствия органического связующего вещества и/или пластификатора суммарное содержание всех компонентов составляет соответственно 100 мас.%.
11. Композиционный материал, содержащий по меньшей мере одну износоустойчивую пленку по одному из пп.1-10, отличающийся тем, что отдельные слои этого композиционного материала содержат различные доли частиц твердого материала и/или частиц материала припоя.
12. Способ получения износоустойчивой пленки по одному из пп.1-10, отличающийся тем, что
a) получают связующую суспензию, содержащую растворитель и органическое связующее вещество,
b) связующую суспензию, полученную на стадии а), смешивают с частицами твердого материала, которые имеют металлическую оболочку, и частицами материала припоя, выбранными из группы твердых припоев или высокотемпературных припоев, и перерабатывают с получением шликера, а также
c) полученный шликер подвергают литью с получением пленки.
13. Способ по п.12, отличающийся тем, что для получения шликера, в пересчете на его общую массу, используют- от 5 мас.% до 30 мас.% связующей суспензии, причем эта связующая суспензия содержит от 1 мас.% до 60 мас.% органического связующего вещества, в пересчете на общую массу этой связующей суспензии, и от 0 мас.% до 15 мас.% пластификатора, в пересчете на общую массу этой связующей суспензии, а также
- используют от 70 мас.% до 95 мас.% частиц твердого материала и частиц материала припоя, причем массовое соотношение между частицами твердого материала и частицами материала припоя находится между 40:60 и 90:10,
причем суммарное содержание всех компонентов составляет соответственно 100 мас.%.
14. Способ по п.12 или 13, отличающийся тем, что полученную износоустойчивую пленку освобождают от связующего вещества при температуре менее 400°С и при необходимости по окончании подвергают предварительному спеканию.
15. Применение износоустойчивой пленки по одному из пп.1-10 или композиционного материала по п.11, или изготовленной из них предварительно спеченной износоустойчивой пленки для получения износоустойчивых покрытий на конструктивных элементах.
16. Применение по п.15, отличающееся тем, что износоустойчивую пленку, содержащую связующее вещество, непосредственно наносят на конструктивный элемент и затем освобождают от связующего вещества при температурах менее 400°С или перед нанесением на конструктивный элемент освобождают от связующего вещества при температурах менее 400°С и после этого предварительно спекают, а затем, по окончании, путем жидкофазной пайки получают износоустойчивое покрытие на конструктивном элементе.
17. Способ изготовления износоустойчивых конструктивных элементов, отличающийся тем, что предварительно спеченную износоустойчивую пленку по п.п.1-10 или конструкционный материал по п.11 припаивают, наклеивают или приваривают на этот конструктивный элемент.
18. Износоустойчивая пленка, отличающаяся тем, что она содержит, в пересчете на ее общую массу:
- от 0,1 мас.% до 99,9 мас.% частиц твердого материала,
- от 0,1 мас.% до 99,9 мас.% частиц материала припоя и
- от 0,1 мас.% до 20 мас.% органического связующего вещества и/или пластификатора.
19. Композиционный материал, содержащий износоустойчивую пленку по п.18, отличающиеся тем, что отдельные слои этого композиционного материала содержат различные доли частиц твердого материала и/или частиц материала припоя.
20. Способ получения износоустойчивых пленок по п.18, отличающийся тем, что
a) получают связующую суспензию, содержащую растворитель и органическое связующее вещество,
b) связующую суспензию, полученную на стадии а), смешивают с частицами твердого материала и частицами материала припоя, выбранными из группы твердых припоев или высокотемпературных припоев, и перерабатывают с получением шликера, а также
c) полученный шликер подвергают литью с получением пленки, причем для получения шликера, в пересчете на его общую массу, используют
- от 0,1 мас.% до 30 мас.% связующей суспензии, причем эта связующая суспензия содержит от 0,1 мас.% до 60 мас.% органического связующего вещества, в пересчете на общую массу этой связующей суспензии, и от 0 мас.% до 15 мас.% пластификатора, в пересчете на общую массу этой связующей суспензии, а также
- используют от 60 мас.% до 99,9 мас.% частиц твердого материала и частиц материала припоя, причем массовое соотношение между частицами твердого материала и частицами материала припоя находится между 0:100 и 100:0.
21. Применение износоустойчивой пленки по п.18 или композиционного материала по п.19, или изготовленной из них предварительно спеченной износоустойчивой пленки для изготовления износоустойчивых покрытий на конструктивных элементах.